(57)【要約】【課題】  高い紫外線遮蔽性と良好な通気性を兼ね備えたマスクを得る。【解決手段】  鼻部及び口部を覆うマスク本体１を備えたマスクであって、マスク本体１は、波長２８０〜４００ｎｍの紫外線遮蔽率を８０％以上、通気度を８０〜１８０ｃｃ／ｃｍ２／ｓｅｃとした。このような紫外線遮蔽率と通気度にすることにより、紫外線による日焼けやしみ、そばかす等の肌のトラブルを防ぐとともに、息苦しさや暑苦しさ等の不快感を防止することができる。【選択図】  図１
2014209946.tif 000002
【特許請求の範囲】
【請求項１】
鼻部及び口部を覆うマスク本体を備えたマスクであって、
前記マスク本体は、波長２８０〜４００ｎｍの紫外線遮蔽率が８０％以上、通気度が８０〜１８０ｃｃ／ｃｍ２／ｓｅｃであることを特徴とするマスク。
【請求項２】
前記マスク本体は、花粉捕集効率が９９％以上であることを特徴とする請求項１に記載のマスク。
【発明の詳細な説明】
【技術分野】
【０００１】
本発明は、高い紫外線遮蔽性と良好な通気性を兼ね備えたマスクに関する。
【背景技術】
【０００２】
紫外線は２００〜４００ｎｍの波長をもち、ＵＶ−Ａ（波長３２０〜４００ｎｍ），ＵＶ−Ｂ（２８０〜３２０ｎｍ），ＵＶ−Ｃ（２００〜２８０ｎｍ）の３種類に分類され、このうち、紫外線ＵＶ−Ａ ，ＵＶ−Ｂは日焼けだけでなく、肌の老化やしみ、そばかす、皮膚がん等の原因になると言われている。
【０００３】
従来から、紫外線による日焼けやしみ、そばかす、皮膚がん等の肌のトラブルを防ぐために紫外線の遮蔽性を高めたマスクが種々提案されており、例えば、花粉や塵、ウイルスなどを通さない繊維を用いた素材に紫外線をカットする素材を加えたマスクが提案されている（特許文献１参照。）。
【先行技術文献】
【特許文献】
【０００４】
【特許文献１】特開２００６−２７１９２２号公報
【発明の概要】
【発明が解決しようとする課題】
【０００５】
しかしながら、特許文献１に開示されるようなマスクにあっては  例えば、素材に不織布を用いた場合、紫外線をカットするために、不織布の繊維密度を高くして繊維間の空隙を小さくしなければならず、また、ウイルスのような非常に小さい微粒子を通さないようにするには、非常に目の細かい高密度の不織布を用いる必要がある。そのため、このようなマスクを装着すると息苦しいという問題があり、特に、気温が高く湿気の多い夏季に装着した場合には、マスク内が蒸れて暑苦しいといった問題があった。
【０００６】
このような問題を解消するには、繊維密度が低い不織布を用いて通気性を良くすることが考えられるが、そうすると、息苦しさや暑苦しさは解消するものの繊維間の空隙が大きくなるため、多くの紫外線が繊維間を通過し、紫外線遮蔽効果が十分に得られないといった問題が生じてしまう。
本発明の目的は、高い紫外線遮蔽性と良好な通気性を兼ね備えたマスクを提供することにある。
【課題を解決するための手段】
【０００７】
本発明者は上記の課題を解決するために鋭意研究し検討した結果、紫外線遮蔽率と通気度を特定の数値とすることによって、上記の課題が解決可能であることを見出し、本発明を完成するに至った。
【０００８】
上記の目的を達成するために、請求項１に記載のマスクは、鼻部及び口部を覆うマスク本体を備えたマスクであって、前記マスク本体は、波長２８０〜４００ｎｍの紫外線遮蔽率が８０％以上、通気度が８０〜１８０ｃｃ／ｃｍ２／ｓｅｃであることを特徴とする。
【０００９】
請求項２に記載のマスクは、請求項１に記載の、前記マスク本体は、花粉捕集効率が９９％以上であることを特徴とする。
【発明の効果】
【００１０】
請求項１に記載の発明は、マスク本体における波長２８０〜４００ｎｍの紫外線遮蔽率を８０％以上、通気度を８０〜１８０ｃｃ／ｃｍ２／ｓｅｃとすることにより、紫外線による日焼けやしみ、そばかす等の肌のトラブルを防ぐとともに、息苦しさや暑苦しさ等の不快感を防止することができる。このように、請求項１に記載の発明は、高い紫外線遮蔽性と良好な通気性を同時に実現することができる。
【００１１】
請求項２に記載の発明は、花粉捕集効率を９９％以上とすることにより、花粉が鼻や目などの粘膜に接触することによって引き起こされる花粉症を抑制することができる。このように、請求項２に記載の発明は、高い紫外線遮蔽性と良好な通気性だけでなく、高い花粉捕集性も同時に実現することができる。
【図面の簡単な説明】
【００１２】
【図１】本例のマスク本体を肌に接する口元側から見た一部切欠説明図である。
【発明を実施するための形態】
【００１３】
以下、この発明に係るマスクを実施するための形態を、図面を参照して詳細に説明する。
図１は本発明に係るマスクの実施の形態の一例を示したもので、図１は本例のマスクを肌に接する口元側から見た一部切欠説明図である。
【００１４】
本発明に係るマスクは、鼻部及び口部を覆うマスク本体１を備えており、本例では、マスク本体１と、該マスク本体１の両端縁の上下に固定された耳掛け部２とで構成されている。耳掛け部２は、ゴム等の弾性を有する材質の細紐からなり、その両端部がそれぞれマスク本体１の両端縁の上下に固定されている。なお、本例では、マスク本体１に耳掛け部２を設けた構成としているが、本発明に係るマスクはこれに限定されず、マスク本体の内側の周囲に両面テープやゲルなどの粘着剤を設けて顔面に装着する耳掛け部のないマスクであってもよい。
【００１５】
本例のマスク本体１は、いわゆる「プリーツ型」と呼ばれる形態のものであり、マスク本体１の上下方向に所定幅で折り畳んだプリーツ３が横方向に複数形成されている。プリーツ３は、マスク本体１の上半分と下半分とで逆方向に折り返されるように形成されており、マスク本体１を上下方向に広げてプリーツ３を展開すると、マスク本体１が外側に向かって膨らむ山型の立体形状となるように構成されている。
【００１６】
なお、マスク本体１の形態はこれに限定されず、例えば、使用前の状態ではその中央から左右に２つ折りされた平坦形状とされ、使用状態では前方に膨らむ立体形状となる、いわゆる「立体型」と呼ばれる形態のものであってもよい。
【００１７】
マスク本体１は、複数の不織布シートが重ね合わされた積層体からなり、その重ね合わされた不織布シートの周囲を熱溶着又は超音波溶着して形成されている。本例では、マスク本体１は、外気側に配置される外層４の不織布シートと、肌に接する口元側の内層５の不織布シートとを重ね合わせた２層の積層体となっている。なお、マスク本体１の構成はこれに限定されず、例えば、マスク本体を内層と中間層と外層の３層の不織布シートからなる積層体としてもよい。
【００１８】
マスク本体１を形成する不織布シートは、ポリオレフィン系繊維またはポリエステル系繊維で構成される合成繊維の不織布からなる。ポリオレフィン系繊維またはポリエステル系繊維としては、芯部／鞘部が、ポリプロピレン（ＰＰ）／ポリエチレン（ＰＥ）、ポリエチレンテレフタレート（ＰＥＴ）／ポリエチレン（ＰＥ）、ポリエチレンテレフタレート（ＰＥＴ）／低融点ポリエチレンテレフタレート（ＰＥＴ）、又はポリプロピレン（ＰＰ）／ポリプロピレン（ＰＰ）などの芯鞘型複合繊維のほか、ＰＰ単体またはＰＥＴ単体で構成されるレギュラー繊維が用いられる。
【００１９】
不織布シートとしては、スパンボンド不織布、サーマルボンド不織布、スパンレース不織布、エアスルー不織布、メルトブロー不織布、ニードルパンチ不織布を用いることができる。
【００２０】
マスク本体１を形成する複数の不織布シート（本例では、外層４と内層５）の目付は、合計で４０〜１２０ｇ／ｍ２、より好ましくは６０〜１００ｇ／ｍ２である。マスク本体１の目付の合計が４０ｇ／ｍ２未満であると、繊維間の空隙が大きくなるため、多くの紫外線が繊維間を通過し、紫外線遮蔽効果が十分に得られない。一方、１２０ｇ／ｍ２を超えると、通気性が悪くなり、マスク装着時に息苦しさや暑苦しさ等の不快感を与える。
【００２１】
マスク本体１の不織布シートには、紫外線遮蔽性を付与するために紫外線遮蔽処理が施されており、本例では、内層５の不織布シートに紫外線遮蔽処理が施されている。不織布シートに紫外線遮蔽性を付与する紫外線遮蔽処理としては、紫外線防止剤を繊維製造時に樹脂と混合し、紡糸することによって合成繊維の内部に含有する方法や、後加工によって繊維表面に紫外線防止剤を吸着させる方法や、紫外線防止剤を樹脂等のバインダーに分散させて繊維表面に供給し、バインダーを介して繊維表面に固着させる方法が挙げられる。
【００２２】
紫外線防止剤には、紫外線吸収剤、紫外線防御剤が含まれる。
紫外線吸収剤としては、例えば、ベンゾフェノン系吸収剤（例えば、オキシベンゾン、オキシベンゾンスルホン酸、ヒドロキシメトキシベンゾフェノンスルホン酸ナトリウムなど）、ケイ皮酸系吸収剤（例えば、メトキシケイ皮酸オクチル、ジイソプロピルケイ皮酸メチル、ジイソプロピルケイ皮酸エチル、ｐ−メトキシケイ皮酸イソプロピル、ジ−ｐ−メトキシケイ皮酸モノ−２−エチルヘキサン酸グリセリルなど）、ｐ−アミノ安息香酸系吸収剤（例えば、アミノ安息香酸、ｐ−アミノ安息香酸エチル、ｐ−アミノ安息香酸オクチル、ｐ−ジメチルアミノ安息香酸オクチルなど）、サリチル酸系吸収剤（例えば、サリチル酸オクチルなど）、ジベンゾイルメタン系吸収剤（例えば、４−ｔ−ブチル−４’−メトキシベンゾイルメタンなど）、ウロカニン酸又はそのエステル、β−イソプロピルフラノン、β−カロチンなどが挙げられる。
【００２３】
紫外線防御剤としては、紫外線を散乱する無機顔料、例えば、酸化チタン（二酸化チタン）、酸化ジルコニウム、酸化亜鉛、酸化鉄などが挙げられる。これらの紫外線防止剤は、単独で又は二種以上組み合わせて使用できる。
【００２４】
本発明においては、紫外線防止剤の含有量について特に制限はないが、紫外線防止剤が繊維重量に対し、０．２〜５重量％含有されているのが好ましい。紫外線防止剤が０．２重量％未満では、十分な紫外線遮蔽効果が得られず、一方、５重量％を超えると、紫外線遮蔽効果としてはそれ以上のものが得られず、経済性が悪くなる。
【００２５】
また、マスク本体１の不織布シートには、花粉や粉塵を捕集する機能を向上させるために帯電処理が施されており、本例では、外層４の不織布シートに帯電処理が施されている。この帯電処理は、不織布をアースされた電極上を走行させ、この上から針電極又はワイヤー電極に高電圧を印加することによってコロナ放電を行い達成される。
【００２６】
本発明におけるマスク本体１は、波長２８０〜４００ｎｍの紫外線遮蔽率が８０％以上、より好ましくは９０％以上である。波長２８０〜４００ｎｍの紫外線遮蔽率がこの要件を満たすことにより、紫外線による日焼けやしみ、そばかす等の肌のトラブルを防ぐことができる。本発明における紫外線遮蔽率は、日本化学繊維協会の紫外線カット素材の加工効果統一評価方法に準拠した方法により測定した。
【００２７】
また、マスク本体１の通気度は、８０〜１８０ｃｃ／ｃｍ２／ｓｅｃ、より好ましくは９０〜１６０ｃｃ／ｃｍ２／ｓｅｃである。通気度が８０ｃｃ／ｃｍ２／ｓｅｃ未満であると、マスク装着時に息苦しさや暑苦しさ等の不快感を与える。一方、通気度が１８０ｃｃ／ｃｍ２／ｓｅｃを超えると、繊維の密度が低くなり、繊維間の空隙が大きくなるため、紫外線を反射、吸収することができず、紫外線遮蔽効果が十分に得られない。本発明における通気度は、ＪＩＳ  Ｌ  １０９６のフラジール形法に準拠した方法により測定した。
【００２８】
さらに、マスク本体１は、花粉捕集効率が９９％以上、好ましくは９９．９％以上である。花粉捕集効率がこの要件を満たすことにより、花粉が鼻や目などの粘膜に接触することによって引き起こされる花粉症を抑制することができる。本発明における花粉捕集効率は、一般社団法人 日本衛生材料工業連合会 全国マスク工業会の規定試験方法に準拠した方法で測定した。
【実施例】
【００２９】
以下に、本発明を実施例で説明するが、本発明は、以下の実施例に限定されるものではない。なお、実施例、比較例で共通に用いた試験方法は以下の通りである。
（１）目付
試料長さ方向より、１００×１００ｍｍの試験片を採取し、水平平衡状態の重さを測定し、１ｍ２当たりに換算して求めた。
（２）紫外線遮蔽率
日本化学繊維協会の紫外線カット素材の加工効果統一評価方法に準拠した方法により分光光度計を用い、波長２８０〜４００ｎｍの範囲で各波長（５ｎｍ毎）の光を遮蔽する割合を計測し、その波長範囲での遮蔽率の平均値を算出した。紫外線遮蔽率は紫外線をどれだけ遮蔽しているかを表す値である。大きい値ほど好ましい。
（３）通気度
フラジール形通気度試験機を用い、ＪＩＳ Ｌ１０９６の「一般織物試験方法」に準拠し、傾斜型気圧計は１．２７ｃｍに固定して通気度を計測した。
（４）花粉捕集効率
カケンテストセンターにて、一般社団法人 日本衛生材料工業連合会 全国マスク工業会の規定試験方法にて、粒径約３０μｍの石松子（花粉代替粒子）を使用し測定した。
（５）官能評価
マスクを装着したときの呼吸のしやすさを官能評価した。評価は、１０人のパネラーで行い、下記の基準に従って判定した。最も支持の多い意見を評価の結果として、その結果を表１に示す。
「呼吸のしやすさ」
○：呼吸がしやすく、息苦しさ感がない。
△：呼吸がしづらく、息苦しさ感がある。
×：非常に呼吸がしづらく、息苦しさ感が強い。
【００３０】
［実施例１］
外層において、帯電処理を施したポリプロピレン繊維で構成されたスパンボンド不織布シート（目付４０ｇ／ｍ２）を用い、内層において、酸化チタンを３重量％練り込んだポリプロピレン／ポリエチレン芯鞘型複合繊維で構成されたサーマルボンド不織布シート（目付４５ｇ／ｍ２）を用いて、２層の合計目付が８５ｇ／ｍ２からなる紫外線遮蔽処理と帯電処理を施したマスク本体を作製した。
このマスク本体の紫外線遮蔽率、通気度、花粉捕集効率を測定した。測定した結果を表１に示す。
なお、マスク本体には、プリーツ機を使用して横方向にプリーツを形成し、マスク本体の両端縁の上下に耳掛け部を接着してマスクを作製した。
【００３１】
［比較例１］
外層において、帯電処理を施していないポリプロピレン繊維で構成されたスパンボンド不織布シート（目付６０ｇ／ｍ２）を用い、内層において、酸化チタンを３重量％練り込んだポリプロピレン／ポリエチレン芯鞘型複合繊維で構成されたサーマルボンド不織布シート（目付６５ｇ／ｍ２）を用いて、２層の合計目付が１２５ｇ／ｍ２からなる紫外線遮蔽処理のみを施したマスク本体を作製した。
それ以外は実施例１と同様にしてマスクを作製した。
【００３２】
［比較例２］
外層において、帯電処理を施していないポリプロピレン繊維で構成されたスパンボンド不織布シート（目付４０ｇ／ｍ２）を用い、内層において、酸化チタンを練り込んでいないポリプロピレン／ポリエチレン芯鞘型複合繊維で構成されたサーマルボンド不織布シート（目付４５ｇ／ｍ２）を用いて、２層の合計目付が８５ｇ／ｍ２からなる紫外線遮蔽処理と帯電処理を施していないマスク本体を作製した。
それ以外は実施例１と同様にしてマスクを作製した。
【００３３】
［比較例３］
外層において、帯電処理を施したポリプロピレン繊維で構成されたスパンボンド不織布シート（目付４０ｇ／ｍ２）を用い、内層において、酸化チタンを練り込んでいないポリプロピレン／ポリエチレン芯鞘型複合繊維で構成されたサーマルボンド不織布シート（目付４５ｇ／ｍ２）を用いて、２層の合計目付が８５ｇ／ｍ２からなる帯電処理のみを施したマスク本体を作製した。
それ以外は実施例１と同様にしてマスクを作製した。
【００３４】
［比較例４］
外層において、帯電処理を施していないポリプロピレン繊維で構成されたスパンボンド不織布シート（目付２５ｇ／ｍ２）を用い、中間層において、帯電処理を施したポリプロピレン繊維で構成されたメルトブロー不織布シート（目付２５ｇ／ｍ２）を用い、内層において、酸化チタンを練り込んでいないポリプロピレン繊維で構成されたスパンボンド不織布シート（目付２８ｇ／ｍ２）を用いて、３層の合計目付が７８ｇ／ｍ２からなる帯電処理のみを施したマスク本体を作製した。
それ以外は実施例１と同様にしてマスクを作製した。
【００３５】
【表１】
2014209946.tif 000003
【００３６】
表１に示す結果から明らかなように、実施例１のマスクは、紫外線遮蔽性と花粉捕集性が高く、また同時に、良好な通気性を有し息苦しさを感じなかった。即ち、本発明のマスクは、高い紫外線遮蔽性と良好な通気度を兼ね備えるとともに、高い花粉捕集性能も同時に実現することが分かる。
これに対して、目付量を多くした比較例１のマスクは、紫外線遮蔽性は高くなるものの、通気性が低く息苦しさを感じた。また、紫外線遮蔽処理を施していない比較例２，３のマスクは、紫外線遮蔽性が低く紫外線遮蔽効果が十分に得られなかった。さらに、マスク本体の不織布シートを３層とした比較例４のマスクは、目付量が比較的少ないにもかかわらず通気性が悪く、息苦しさを感じた。
【符号の説明】
【００３７】
１  マスク本体
２  耳掛け部
３  プリーツ
４  外層
５  内層
【図１】
2014209946.tif 000004